(57)【要約】      （修正有）【課題】一回の塗布により、上下に分離した機能の異なる層を少なくとも２層形成することのできる透明被膜形成用塗料を提供する。【解決手段】(A)表面が特定の有機珪素化合物および／または多官能アクリル酸エステル樹脂で表面処理され、表面電荷量（ＱA）が２５〜１００μｅｑ／ｇの金属酸化物微粒子と、(B)特定の有機珪素化合物および／またはこれらの加水分解物、加水分解重縮合物から選ばれるシリコーン系マトリックス形成成分、有機樹脂系マトリックス形成成分から選ばれるマトリックス形成成分と、(C)極性溶媒とからなる透明被膜形成塗料であって、金属酸化物微粒子(A)の固形分としての濃度（ＣPA）が０．１〜２０重量％の範囲にあり、マトリックス形成成分の固形分としての濃度（ＣM）が１〜５０重量％の範囲にあることを特徴とする透明被膜形成用塗料。【選択図】図１
2008019358.tif 000002
【特許請求の範囲】
【請求項１】
(A)表面が下記式(1)で表される有機珪素化合物および／または疎水性官能基を有する多官能アクリル酸エステル樹脂で表面処理されてなり、表面電荷量（ＱA）が２５〜１００
μｅｑ／ｇの範囲にある金属酸化物微粒子と、
Ｒn-ＳiＸ4-n                （１）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
(B)前記式(1)で表される有機珪素化合物および／またはこれらの加水分解物、加水分解重縮合物から選ばれるシリコーン系マトリックス形成成分、有機樹脂系マトリックス形成成分から選ばれるマトリックス形成成分と、
(C)極性溶媒とからなる透明被膜形成塗料であって、
金属酸化物微粒子(A)の固形分としての濃度（ＣPA）が０．１〜２０重量％の範囲にあ
り、マトリックス形成成分の固形分としての濃度（ＣM）が１〜５０重量％の範囲にある
ことを特徴とする透明被膜形成用塗料。
【請求項２】
前記マトリックス形成成分が親水性マトリックス形成成分と疎水性マトリックス形成成分とからなり、親水性マトリックス形成成分の固形分としての濃度（ＣMA）と疎水性マトリックス形成成分の固形分としての濃度（ＣMB）との濃度比（ＣMB）／（ＣMA）が０．０１〜１の範囲にあることを特徴とする請求項１に記載の透明被膜形成用塗料。
【請求項３】
前記金属酸化物微粒子(A)の平均粒子径が５〜５００ｎｍの範囲にあることを特徴とす
る請求項１または２に記載の透明被膜形成用塗料。
【請求項４】
前記親水性マトリックス形成成分が、下記式(2)で表される有機珪素化合物またはこれ
らの加水分解物、加水分解重縮合物および／または親水性官能基を有する多官能（メタ）アクリル酸エステル樹脂であり、
ＳiＸ4                （2）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素）
前記疎水性マトリックス形成成分が、下記式(3)で表される有機珪素化合物またはこれ
らの加水分解物、加水分解重縮合物および／または疎水性官能基を有する多官能（メタ）アクリル酸エステル樹脂であることを特徴とする請求項２または３に記載の透明被膜形成用塗料。
Ｒn-ＳiＸ4-n                （3）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：１〜３の整数）
【請求項５】
前記親水性官能基が水酸基、アミノ基、カルボキシル基、スルホ基、グリシジル基から選ばれる１種または２種以上であり、前記疎水性官能基が、（メタ）アクリロイル基、アルキル基、フェニル基、ウレタン基、ＣＦ2基から選ばれる１種以上であることを特徴と
する請求項２〜４のいずれかに記載の透明被膜形成用塗料。
【請求項６】
基材上に透明被膜が形成された透明被膜付基材であって、
透明被膜が、(A)表面が下記式(1)で表される有機珪素化合物および／または疎水性官能基を有する多官能アクリル酸エステル樹脂で表面処理されてなり、表面電荷量（ＱA）が
２５〜１００μｅｑ／ｇの範囲にある金属酸化物微粒子と、
Ｒn-ＳiＸ4-n                （1）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
(B)前記式(1)で表される有機珪素化合物および／またはこれらの加水分解物、加水分解重縮合物から選ばれるシリコーン系マトリックス成分、有機樹脂系マトリックス成分から選ばれるマトリックス成分とからなり、
金属酸化物粒子(A)が透明被膜中であって基材の表面に層をなして偏在し、透明被膜中
の金属酸化物微粒子(A)の含有量（ＷPA）が０．２〜９０重量％の範囲にあり、マトリッ
クス成分の含有量（ＷM）が１０〜９９．８重量％の範囲にあることを特徴とする透明被
膜付基材。
【請求項７】
前記マトリックス成分が親水性マトリックス成分と疎水性マトリックス成分とからなり、親水性マトリックス成分の固形分としての含有量（ＷMA）と疎水性マトリックス成分の固形分としての含有量（ＷMB）との含有量の比（ＷMB）／（ＷMA）が０．０１〜１の範囲にあることを特徴とする請求項６に記載の透明被膜付基材。
【請求項８】
前記親水性マトリックス成分が下記式(2)で表される有機珪素化合物の加水分解重縮合
物および／または親水性官能基を有する多官能(メタ)アクリル酸エステル樹脂であり、
ＳiＸ4-n                (2)
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素）
前記疎水性マトリックス成分が下記式(3)で表される有機珪素化合物の加水分解重縮合
物および／または疎水性官能基を有する多官能(メタ)アクリル酸エステル樹脂であることを特徴とする請求項６または７に記載の透明被膜形成用塗料。
Ｒn-ＳiＸ4-n               (3)
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：１〜３の整数）
【請求項９】
前記親水性官能基が水酸基、アミノ基、カルボキシル基、スルホ基、から選ばれる１種または２種以上であり、前記疎水性官能基が、（メタ）アクリロイル基、アルキル基、フェニル基、ウレタン基、ＣＦ2基から選ばれる１種または２種以上であることを特徴とす
る請求項８に記載の透明被膜付基材。
【発明の詳細な説明】
【技術分野】
【０００１】
本発明は、１種の塗料を一回塗布することによって少なくとも２種以上の機能、例えばハードコート機能、反射防止性能等を有する透明被膜の形成に用いることのできる透明被膜形成用塗料および該透明被膜形成用塗料を用いて形成された透明被膜付基材に関する。
【背景技術】
【０００２】
従来より、ガラス、プラスチックシート、プラスチックレンズ等の基材表面の耐擦傷性を向上させるため、基材表面にハードコート膜を形成することが知られており、このようなハードコート膜として有機樹脂膜あるいは無機膜をガラスやプラスチック等の表面に形成することが行われている。さらに、有機樹脂膜あるいは無機膜中に樹脂粒子あるいはシリカ等の無機粒子を配合してさらに耐擦傷性を向上させることが行われている。
【０００３】
また、ガラス、プラスチックシート、プラスチックレンズ等の基材表面の反射を防止するため、その表面に反射防止膜を形成することが知られており、たとえば、コート法、蒸着法、ＣＶＤ法等によって、フッ素樹脂、フッ化マグネシウムのような低屈折率の物質の被膜をガラスやプラスチックの基材表面に形成したり、シリカ微粒子等の低屈折率微粒子を含む塗布液を基材表面に塗布して、反射防止被膜を形成する方法が知られている（たとえば、特開平７-１３３１０５号公報(特許文献１)など参照）。このとき、反射防止性能
を高めるために反射防止被膜の下層に高屈折率の微粒子等を含む高屈折率膜を形成することも知られている。
【０００４】
さらに、基材に帯電防止性能、電磁波遮蔽性能を付与するために導電性の酸化物微粒子、金属微粒子等を含む導電性被膜を形成することも行われている。例えば、陰極線管、蛍光表示管、液晶表示板などの表示パネルのような透明基材の表面の帯電防止および反射防止を目的として、これらの表面に帯電防止機能および反射防止機能を有する透明被膜を形成することが行われていた。
【０００５】
特に、近年、このような各種機能性の被膜を積層して用いることが行われている。例えば、基材上にハードコート膜を形成し、導電性被膜あるいは高屈折率被膜を形成し、反射防止膜を形成することが行われている。
【０００６】
しかしながら、各膜は、塗料を塗布し、乾燥し、必要に応じて硬化させる工程からなるために、上記多層膜を形成する場合に多くの工程を必要とし、各膜間の密着性が不充分であったり、生産性、経済性等に問題があった。
【０００７】
また、本願発明者等は、特許文献２（特開２００３-１２９６５号公報）において、平
均粒子径が異なり、粒子径の小さい導電性微粒子と粒子径の大きい低屈折率微粒子の異なる２種の微粒子を含む塗布液を用いることによって、１回の塗布で反射防止性能に優れた導電性被膜が形成できることを提案している。
【特許文献１】特開平７-１３３１０５号公報
【特許文献２】特開２００３-１２９６５号公報
【発明の開示】
【発明が解決しようとする課題】
【０００８】
昨今、工程の簡略化や、被膜自体の厚さを薄くするために、塗料を１回で塗布しただけで、２種以上の機能を有する透明被膜が求められている。
前記した特許文献２の塗布液では、２種の微粒子の混合物であるため、1層を形成した
だけでは、必ずしも反射防止性能、帯電防止性能が不充分となることがあり、さらにプラスチック等の基材への密着性が低く、かつ膜の強度が不充分となることがあった。
【課題を解決するための手段】
【０００９】
本発明者らは、このような問題点に鑑み鋭意検討した結果、塗布して形成した被膜内で、上下完全に分離する形で微粒子層を形成すれば、塗料を１回で塗布しただけで、２種以上の機能を有する透明被膜などが形成できることを考えた。
【００１０】
そして、さらに検討した結果、特定の有機珪素化合物で表面を疎水化処理してなり、特定の表面電荷量を有する金属酸化物粒子を、疎水性マトリックス形成成分と組合わせることで、金属酸化物粒子が透明被膜中に均一に分散することなく透明被膜の下部であって基材の上部に層をなしていることを見出し、即ち、一回の被膜形成で２種以上、即ち、一回の被膜形成で２種以上の機能を有する被膜形成が可能であることを見出して、本発明を完成するに至った。
【００１１】
[1](A)表面が下記式(1)で表される有機珪素化合物および／または疎水性官能基を有する
多官能アクリル酸エステル樹脂で表面処理されてなり、表面電荷量（ＱA）が２５〜１０
０μｅｑ／ｇの範囲にある金属酸化物微粒子と、
Ｒn-ＳiＸ4-n                （１）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
(B)前記式(1)で表される有機珪素化合物および／またはこれらの加水分解物、加水分解重縮合物から選ばれるシリコーン系マトリックス形成成分、有機樹脂系マトリックス形成成分から選ばれるマトリックス形成成分と、
(C)極性溶媒とからなる透明被膜形成塗料であって、
金属酸化物微粒子(A)の固形分としての濃度（ＣPA）が０．１〜２０重量％の範囲にあ
り、マトリックス形成成分の固形分としての濃度（ＣM）が１〜５０重量％の範囲にある
ことを特徴とする透明被膜形成用塗料。
【００１２】
[2]前記マトリックス形成成分が親水性マトリックス形成成分と疎水性マトリックス形成
成分とからなり、親水性マトリックス形成成分の固形分としての濃度（ＣMA）と疎水性マトリックス形成成分の固形分としての濃度（ＣMB）との濃度比（ＣMB）／（ＣMA）が０．０１〜１の範囲にある[1]の透明被膜形成用塗料。
【００１３】
[3]前記金属酸化物微粒子(A)の平均粒子径が５〜５００ｎｍの範囲にある[1]または[2]の透明被膜形成用塗料。
【００１４】
[4]前記親水性マトリックス形成成分が、下記式(2)で表される有機珪素化合物またはこれらの加水分解物、加水分解重縮合物および／または親水性官能基を有する多官能（メタ）アクリル酸エステル樹脂であり、
ＳiＸ4                （2）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素）
前記疎水性マトリックス形成成分が、下記式(3)で表される有機珪素化合物またはこれ
らの加水分解物、加水分解重縮合物および／または疎水性官能基を有する多官能（メタ）アクリル酸エステル樹脂である[2]または[3]の透明被膜形成用塗料。
Ｒn-ＳiＸ4-n                （3）
（但し、式中、Ｒは炭素数１〜１０の非置換または置換炭化水素基であって、互いに同一
であっても異なっていてもよい。Ｘ：炭素数１〜４のアルコキシ基、シラノール基、ハロゲン、水素、ｎ：１〜３の整数）
【００１５】
[5]前記親水性官能基が水酸基、アミノ基、カルボキシル基、スルホ基、グリシジル基か
ら選ばれる１種または２種以上であり、前記疎水性官能基が、（メタ）アクリロイル基、アルキル基、フェニル基、ウレタン基、ＣＦ2基から選ばれる１種以上である[2]〜[4]の
透明被膜形成用塗料。
【００１６】
[6]基材上に透明被膜が形成された透明被膜付基材であって、
透明被膜が、(A)表面が下記式(1)で表される有機珪素化合物および／または疎水性官能基を有する多官能アクリル酸エステル樹脂で表面処理されてなり、表面電荷量（ＱA）が
２５〜１００μｅｑ／ｇの範囲にある金属酸化物微粒子(A)と、
Ｒn-ＳiＸ4-n                （1）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
(B)前記式(1)で表される有機珪素化合物および／またはこれらの加水分解物、加水分解重縮合物から選ばれるシリコーン系マトリックス成分、有機樹脂系マトリックス成分から選ばれるマトリックス成分とからなり、
金属酸化物粒子(A)が透明被膜中であって基材の表面に層をなして偏在し、透明被膜中
の金属酸化物微粒子(A)の含有量（ＷPA）が０．２〜９０重量％の範囲にあり、マトリッ
クス成分の含有量（ＷM）が１０〜９９．８重量％の範囲にあることを特徴とする透明被
膜付基材。
【００１７】
[7]前記マトリックス成分が親水性マトリックス成分と疎水性マトリックス成分とからな
り、親水性マトリックス成分の固形分としての含有量（ＷMA）と疎水性マトリックス成分の固形分としての含有量（ＷMB）との含有量の比（ＷMB）／（ＷMA）が０．０１〜１の範囲にある[6]の透明被膜付基材。
【００１８】
[8]前記親水性マトリックス成分が下記式(2)で表される有機珪素化合物の加水分解重縮合物および／または親水性官能基を有する多官能(メタ)アクリル酸エステル樹脂であり、
ＳiＸ4-n                (2)
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素）
前記疎水性マトリックス成分が下記式(3)で表される有機珪素化合物の加水分解重縮合
物および／または疎水性官能基を有する多官能(メタ)アクリル酸エステル樹脂である[6]
または[7]の透明被膜形成用塗料。
Ｒn-ＳiＸ4-n               (3)
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：１〜３の整数）
【００１９】
[9]前記親水性官能基が水酸基、アミノ基、カルボキシル基、スルホ基、から選ばれる１
種以上であり、前記疎水性官能基が、（メタ）アクリロイル基、アルキル基、フェニル基、ウレタン基、ＣＦ2基から選ばれる１種または２種以上である[8]の透明被膜付基材。
【発明の効果】
【００２０】
本発明によれば、一回の塗布により、上下に分離した機能の異なる層を少なくとも２層形成することのできる透明被膜形成用塗料および透明被膜付基材を提供することができる
。
【００２１】
また、一回の塗工で透明被膜が得られるため工程が大幅に短縮できるとともに歩留まりが向上し、得られる透明被膜は密着性にも優れている。
【発明を実施するための最良の形態】
【００２２】
以下、先ず、本発明に係る透明被膜形成用塗料について具体的に説明する。
透明被膜形成用塗料
本発明に係る透明被膜形成塗料は、特定の表面電荷量（ＱA）を有する金属酸化物微粒
子(A)とマトリックス形成成分と極性溶媒とからなる。
【００２３】
金属酸化物微粒子(A)
本発明に用いる金属酸化物微粒子(A)としては、疎水性を有していれば特に制限はなく
従来公知の金属酸化物微粒子を用いることができ、被膜の形成目的によって適宜選択して用いることができるが、表面電荷量（ＱA）が２５〜１００μｅｑ／ｇ、さらには３０〜
１００μｅｑ／ｇの範囲にあることが好ましい。
【００２４】
ＱAが小さい場合はマトリックス形成成分の種類によっては膜を形成した際に金属酸化
物微粒子が膜中に均一に分散したり、膜の上部に分散し、膜の下部に偏在して配列しない場合がある。また微粒子のＱAが大きすぎても、塗料中で金属酸化物微粒子が凝集し、得
られる膜が白化したり、基材との密着性や膜の強度が不充分となることがある。
【００２５】
金属酸化物粒子としては用途によって適宜選択して用いることができ、例えば、ハードコート膜に用いる金属酸化物微粒子としては、ＺrＯ2、ＴiＯ2、Ｓb2Ｏ5、ＺnＯ2、Ａl2
Ｏ3、ＳnＯ2、あるいはこれら粒子が鎖状に連結した鎖状粒子、あるいは前記した屈折率
が１．４５以下のシリカ系微粒子等が挙げられる。
【００２６】
高屈折率膜に用いる金属酸化物微粒子としては、通常屈折率が１．６０以上、さらには１．８０以上の微粒子が用いられ、具体的にはＺrＯ2、ＴiＯ2、Ｓb2Ｏ5、ＺnＯ2、Ａl2
Ｏ3、ＳnＯ2、アンチモンドープ酸化錫、錫ドープ酸化インジウム、酸化錫ドープリン（
ＰＴＯ）等が挙げられる。
【００２７】
導電性膜に用いる金属酸化物微粒子としては、通常Ｓb2Ｏ5、ＳnＯ2、アンチモンドー
プ酸化錫、錫ドープ酸化インジウム、酸化錫ドープリン（ＰＴＯ）、あるいはこれら導電性材料で表面を被覆したシリカ系微粒子あるいは内部に空洞を有するシリカ系微粒子等が挙げられる。
【００２８】
金属酸化物微粒子(A)は、表面が下記式(1)で表される有機珪素化合物および／または疎水性官能基を有する多官能アクリル酸エステル樹脂で表面処理されている。
Ｒn-ＳiＸ4-n                （1）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：０〜３の整数）
このような式（１）で表される有機珪素化合物としてはテトラメトキシシラン、テトラエトキシシラン、テトラプロポキシシシラン、テトラブトキシシラン、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリス（βメトキシエトキシ）シラン、3,3,3−トリフルオロプロピルトリメトキシシラン、メチル-3,3,3−トリフルオロプ
ロピルジメトキシシラン、β−（3,4-エポキシシクロヘキシル）エチルトリメトキシシラン、γ-グリシドキシメチルトリメトキシシラン、γ-グリシドキシメチルトリエキシシラン、γ-グリシドキシエチルトリメトキシシラン、γ-グリシドキシエチルトリエトキシシラン、γ-グリシドキシプロピルトリメトキシシラン、γ-グリシドキシプロピルトリメトキシシラン、γ-グリシドキシプロピルトリエトキシシラン、γ-グリシドキシプロピルトリエトキシシラン、γ−（β−グリシドキシエトキシ）プロピルトリメトキシシラン、γ-（メタ）アクリロオキシメチルトリメトキシシラン、γ-（メタ）アクリロオキシメチルトリエキシシラン、γ-（メタ）アクリロオキシエチルトリメトキシシラン、γ-（メタ）アクリロオキシエチルトリエトキシシラン、γ-（メタ）アクリロオキシプロピルトリメ
トキシシラン、γ-（メタ）アクリロオキシプロピルトリメトキシシラン、γ-（メタ）アクリロオキシプロピルトリエトキシシラン、γ-（メタ）アクリロオキシプロピルトリエ
トキシシラン、ブチルトリメトキシシラン、イソブチルトリエトキシシラン、ヘキシルトリエトキシシラオクチルトリエトキシシラン、デシルトリエトキシシラン、ブチルトリエトキシシラン、イソブチルトリエトキシシラン、ヘキシルトリエトキシシラン、オクチルトリエトキシシラン、デシルトリエトキシシラン、3-ウレイドイソプロピルプロピルトリエトキシシラン、パーフルオロオクチルエチルトリメトキシシラン、パーフルオロオクチルエチルトリエトキシシラン、パーフルオロオクチルエチルトリイソプロポキシシラン、トリフルオロプロピルトリメトキシシラン、Ｎ−β（アミノエチル）γ-アミノプロピル
メチルジメトキシシラン、Ｎ−β（アミノエチル）γ-アミノプロピルトリメトキシシラ
ン、Ｎ-フェニル-γ-アミノプロピルトリメトキシシラン、γ-メルカプトプロピルトリメトキシシラン、トリメチルシラノール、メチルトリクロロシラン等が挙げられる。
【００２９】
疎水性を有する多官能アクリル酸エステル樹脂としてはペンタエリスリトールトリアクリレート、ペンタエリスリトールテトラアクリレート、トリメチロールプロパントリ（メタ）アクリレート、ペンタエリスリトールテトラアクリレート、ジトリメチロールプロパンテトラ（メタ）アクリレート、ジペンタエリスリトールヘキサアクリレート、メチルメタクリレート、エチルメタクリレート、ブチルメタクリレート、イソブチルメタクリレート、２−エチルヘキシルメテクリレート、イソデシルメテクリレート、n-ラウリルアクリレート、ｎ−ステアリルアクリレート、１，６−ヘキサンジオールジメタクリレート、パーフルオロオクチルエチルメタクリレート、トリフロロエチルメタクリレート、ウレタンアクリレート等が挙げられる。
【００３０】
上記有機珪素化合物を用いる場合、金属酸化物微粒子との量比（有機珪素化合物の固形分としての重量／金属酸化物微粒子の重量）は金属酸化物微粒子の平均粒子径によっても異なるが０．１〜１さらには０．２〜０．５の範囲にあることが好ましい。
【００３１】
前記重量比が小さすぎると、極性溶媒中での分散性、安定性が低く、塗料の安定性が不充分となり、膜を形成した際に膜が白化する場合がある。前記重量比が大きすぎても、金属酸化物微粒子(A)の表面電荷量が２０μｑ／ｇ以下となり、疎水性が高過ぎるためか塗
料中で金属酸化物微粒子(A)が凝集することがあり、また、膜の上部に位置するようにな
り、膜の下部に偏在した層を形成しない場合がある。
【００３２】
上記疎水性を有する多官能アクリル酸エステル樹脂を用いる場合、金属酸化物微粒子との量比（疎水性を有する多官能アクリル酸エステル樹脂の固形分としての重量／金属酸化物微粒子の重量）は有機珪素化合物を用いる場合と同様、金属酸化物微粒子の平均粒子径によっても異なるが、０．１〜１さらには０．２〜０．５の範囲にあることが好ましい。
【００３３】
ここで、金属酸化物微粒子(A)が膜の下部に偏在して配列するとは、透明被膜中で、基
材の表面あるいはその近傍に粒子が存在することをいい、金属酸化物微粒子が膜の下部に配列するとは、基材表面とその近傍にのみ金属微粒子が存在することをいう。
【００３４】
本発明の透明被膜では、金属酸化物微粒子(A)が透明被膜の下部に偏在して分布してい
るが、このとき、金属酸化物微粒子(A)が複数の層（すなわち多層）をなしていてもよく
、単層をなしていてもよく、あるいは一部が上部に点在していてもよい。
【００３５】
前記した金属酸化物微粒子(A)の表面電荷量の測定方法は、表面電位滴定装置（Mutek(
株) pcd-03）を用いて、微粒子の分散液を０．００１Ｎのpoly-塩化ジアリルジメチルア
ンモニウムを用いて滴定し、粒子単位グラム当たりの表面電荷量(μeq/g)求めることができる。
【００３６】
金属酸化物微粒子(A)の平均粒子径は、５〜５００ｎｍ、さらには１０〜１００ｎｍの
範囲にあることが好ましい。
平均粒子径が小さいものは得ることが困難であり、平均粒子径が５００ｎｍを超えると塗布膜時のヘーズ値が、高く光学膜として使用できない場合がある。
【００３７】
本発明に好適に用いることのできる金属酸化物微粒子(A)は、例えば、前記した金属酸
化物微粒子のアルコール分散液に前記した有機珪素化合物を所定量加え、これに水を加え、必要に応じて有機珪素化合物の加水分解用触媒として酸またはアルカリを加えて有機珪素化合物を加水分解する。あるいは、前記した疎水性を有する多官能アクリル酸エステル樹脂を熱的にあるいは重合開始材により重合させて金属酸化物微粒子(A)の粒子表面を被
覆する。
【００３８】
ついで、有機溶媒に置換することによって金属酸化物微粒子(A)の有機溶媒分散液を得
ることができる。有機溶媒としては、後述する極性溶媒を用いることが好ましい。
このような金属酸化物微粒子(A)の透明被膜形成用塗料中の固形分としての濃度（ＣPA
）が０．１〜２０重量％、さらには０．２〜１５重量％の範囲にあることが好ましい。ＣPAが小さい場合は、膜の下部に偏在しても粒子の量が少ないため粒子の有する特性（基材との密着性、ハードコート機能、高屈折率、導電性等）によるハードコート性、反射防止性能、帯電防止性能等が不充分となる場合がある。ＣPAが大きすぎると、得られる膜中の粒子の割合が多すぎて実質的に膜中に金属酸化物微粒子が全域に亘って均一に分散した膜となり、本発明の２種以上の機能を有する膜が得られない場合がある。
【００３９】
金属酸化物微粒子(B)
本発明の透明被膜形成塗料には、さらに金属酸化物微粒子(B)を含んでいてもよい。
金属酸化物微粒子(B)としては、同時に含まれる金属酸化物微粒子(A)より疎水性で、金属酸化物微粒子(A)の表面電荷量より２０〜９５μｅｑ／ｇの範囲で小さい表面電荷量の
粒子を用いる。好適には、低屈折率のものが望ましい。
【００４０】
金属酸化物微粒子(B)は、前記金属酸化物微粒子(A)と同様に金属酸化物微粒子が表面処理されているが、通常、金属酸化物微粒子としては前記した金属酸化物微粒子(A)に用い
る金属酸化物微粒子と異なる金属酸化物微粒子を、目的に応じて選択して用いる。具体的には、前記金属酸化物微粒子(A)で例示したものがあげられる。また、表面処理は、表面
電荷量が所定の差（すなわち金属酸化物微粒子(A)の表面電荷量が高くなる）となるよう
に選択される。たとえば、金属酸化物微粒子(A)に用いたものよりも、親水性の高いもの
や、処理量を少なくするなどの処理法が選択される。
【００４１】
具体的に金属酸化物微粒子(B)としては、通常屈折率が１．４５以下、さらには１．４
０以下の微粒子が用いられ、例えばＳiＯ2、内部に空洞を有するＳiＯ2、あるいはこれらに導電性を有する金属酸化物を被覆した微粒子等が挙げられる。
【００４２】
金属酸化物微粒子(B)の表面電荷量（ＱB）は５〜８０μｅｑ／ｇ、さらには７〜５０μｅｑ／ｇの範囲にあることが好ましい。
金属酸化物微粒子(B)の表面電荷量（ＱB）が小さい場合は疎水性が高過ぎるためか塗料中で金属酸化物微粒子(B)が凝集することがあり、前記下部金属酸化物微粒子(A)層の上部に均一に分散したり、膜の上部に偏在して層を形成しない場合がある。
【００４３】
金属酸化物微粒子(B)の表面電荷量（ＱB）が８０μｅｑ／ｇを超えると膜を形成した際に金属酸化物微粒子(B)が上層に偏在せず、膜中に分散する傾向がある。
また、金属酸化物微粒子(A)の表面電荷量（ＱA）と金属酸化物微粒子(B)の表面電荷量
（ＱB）との差（ＱA）−（ＱB）が２０〜９５μｅｑ／ｇ、さらには２５〜８５μｅｑ／
ｇの範囲にあることが好ましい。
【００４４】
（ＱA）−（ＱB）が小さい場合は、金属酸化物微粒子（A）と金属酸化物微粒子（B）の表面電荷量の差が小さく、これら微粒子の分離が不充分となり本発明の２種以上の機能を有する膜が得られない場合がある。（ＱA）−（ＱB）が大きすぎても、金属酸化物微粒子（A）が凝集するとともに金属酸化物微粒子（B）も凝集し、得られる膜が白化したり、基材との密着性や強度が不充分となることがある。
【００４５】
このような金属酸化物微粒子(B)の平均粒子径は５〜５００ｎｍ、さらには１０〜１０
０ｎｍの範囲にあることが好ましい。金属酸化物微粒子(B)の平均粒子径が小さいものは
得ることが困難であり、大きすぎると塗料の安定性が不充分となることがあり、また、得られる膜の透明性が低下したり、さらには膜が白化することがある。
【００４６】
金属酸化物微粒子(B)の透明被膜形成用塗料中の固形分としての濃度（ＣPB）が０．１
〜２０重量％、さらには０．２〜１５重量％の範囲にあることが好ましい。ＣPBが小さい場合は、金属酸化物微粒子(B)が膜の上部に偏在しても粒子の量が少ないため粒子の有す
る特性（低高屈折率等）による反射防止性能向上効果が不充分となる場合がある。また、ＣPAが大きすぎると、得られる膜中の粒子の割合が多すぎて金属酸化物微粒子(A)と混合
したり、膜中に金属酸化物微粒子(B)が全域に亘って分散した膜となり、本発明の２種以
上の機能を有する膜が得られない場合がある。
【００４７】
マトリックス形成成分
マトリックス形成成分としては、シリコーン系（ゾルゲル系）マトリックス形成成分、有機樹脂系マトリックス形成成分等が用いられる。
【００４８】
シリコーン系マトリックス形成成分としては前記式(5)と同様の有機珪素化合物および
／またはこれらの加水分解物、加水分解重縮合物が好適に用いられる。
また、有機樹脂系マトリックス形成成分としては、塗料用樹脂として公知の熱硬化性樹脂、熱可塑性樹脂、電子線硬化樹脂等が挙げられる。
【００４９】
このような樹脂として、たとえば、従来から用いられているポリエステル樹脂、ポリカーボネート樹脂、ポリアミド樹脂、ポリフェニレンオキサイド樹脂、熱可塑性アクリル樹脂、塩化ビニル樹脂、フッ素樹脂、酢酸ビニル樹脂、シリコーンゴムなどの熱可塑性樹脂、ウレタン樹脂、メラミン樹脂、ケイ素樹脂、ブチラール樹脂、反応性シリコーン樹脂、フェノール樹脂、エポキシ樹脂、不飽和ポリエステル樹脂、熱硬化性アクリル樹脂、紫外線硬化型アクリル樹脂などの熱硬化性樹脂、紫外線硬化型アクリル樹脂などが挙げられる。さらにはこれら樹脂の２種以上の共重合体や変性体であってもよい。
【００５０】
これらの樹脂は、エマルジョン樹脂、水溶性樹脂、親水性樹脂であってもよい。さらに、熱硬化性樹脂の場合、紫外線硬化型のものであっても、電子線硬化型のものであっても
よく、熱硬化性樹脂の場合、硬化触媒が含まれていてもよい。
【００５１】
本発明に用いるマトリックス形成成分は親水性マトリックス形成成分と疎水性マトリックス形成成分とからなることが好ましい。親水性のシリコーン系（ゾルゲル系）マトリックス形成成分としては、下記式(1)で表される有機珪素化合物またはこれらの加水分解物
、加水分解重縮合物が用いられる。
【００５２】
ＳiＸ4-n                （１）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素）
具体的には、テトラメトキシシラン、テトラエトキシシラン、テトラプロポキシシシラン、テトラブトキシシラン、メチルトリメトキシシランおよびこれらの加水分解物、加水分解重縮合物等を好適に用いることができる。
【００５３】
疎水性のシリコーン系（ゾルゲル系）マトリックス形成成分としては、下記式(2)で表
される有機珪素化合物またはこれらの加水分解物、加水分解重縮合物が用いられる。
Ｒn-ＳiＸ4-n                （２）
（但し、式中、Ｒは炭素数１〜１０の非置換または置換炭化水素基であって、互いに同一であっても異なっていてもよい。Ｘ：炭素数１〜４のアルコキシ基、シラノール基、ハロゲン、水素、ｎ：１〜３の整数）
なかでも、3,3,3−トリフルオロプロピルトリメトキシシラン、メチル-3,3,3−トリフ
ルオロプロピルジメトキシシランおよびこれらの加水分解物、加水分解重縮合物は好適に用いることができる。
【００５４】
また、親水性の有機樹脂系マトリックス形成成分としては、水酸基（ＯＨ基）、アミノ基、カルボキシル基、スルホ基等の親水性官能基を有する多官能(メタ)アクリル酸エステル樹脂が挙げられ、具体的には、水酸基（ＯＨ基）、アミノ基、カルボキシル基、スルホ基等の親水性官能基を有するペンタエリスリトールトリアクリレート、トリメチロールプロパントリ（メタ）アクリレート、ペンタエリスリトールテトラアクリレート、ジトリメチロールプロパンテトラ（メタ）アクリレート、ジペンタエリスリトールヘキサアクリレート等の他、ジエチルアミノメチルメタクリレート、ジメチルアミノメチルメタクリレート、２−ヒドロキシ−３−アクリロイロキシプロピルアクリレート、メトキシトリエチレングリコールジメタクリレート、ブトキシジエチレングリコールメタクリレートおよびこれらの混合物が挙げられる。
【００５５】
疎水性の有機樹脂系マトリックス形成成分としては、ビニル基、ウレタン基、エポキシ基、（メタ）アクリロイル基、ＣＦ2基等の疎水性官能基を有する多官能(メタ)アクリル
酸エステル樹脂が挙げられ、具体的にはペンタエリスリトールトリアクリレート、ペンタエリスリトールテトラアクリレート、トリメチロールプロパントリ（メタ）アクリレート、ペンタエリスリトールテトラアクリレート、ジトリメチロールプロパンテトラ（メタ）アクリレート、ジペンタエリスリトールヘキサアクリレート、メチルメタクリレート、エチルメタクリレート、ブチルメタクリレート、イソブチルメタクリレート、２−エチルヘキシルメテクリレート、イソデシルメテクリレート、n-ラウリルアクリレート、ｎ−ステアリルアクリレート、１，６−ヘキサンジオールジメタクリレート、パーフルオロオクチルエチルメタクリレート、トリフロロエチルメテクリレート、ウレタンアクリレート等およびこれらの混合物が挙げられる。
【００５６】
前記親水性マトリックス形成成分を疎水性マトリックス形成成分と混合して用いると金属酸化物微粒子（A）と金属酸化物微粒子（B）が分離しやすくなり、二層に分かれた膜を
得ることが容易となる。
【００５７】
親水性マトリックス形成成分の固形分としての濃度（ＣMA）と疎水性マトリックス形成成分の固形分としての濃度（ＣMB）との濃度比（ＣMA）／（ＣMB）が０．０１〜１、さらには０．０５〜０．５の範囲にあることが好ましい。濃度比（ＣMA）／（ＣMB）が小さい場合は親水性マトリックス形成成分が少なく、実質的に疎水性マトリックス形成成分のみに近くなり、金属酸化物微粒子(A)（下部）と金属酸化物微粒子(B)（上部）とを分離する効果が不充分となる。前記濃度比（ＣMA）／（ＣMB）が大きすぎると、親水性マトリックス形成成分が多く表面電荷量の高い金属酸化物微粒子(A)が下層に偏在しない場合がある
。
【００５８】
極性溶媒
本発明に用いる極性溶媒としては、マトリックス形成成分を溶解あるいは分散するとともに、金属酸化物微粒子(A)を均一に分散することができ、容易に揮発しうる溶媒が好適
に用いられる。
【００５９】
具体的には水；メタノール、エタノール、プロパノール、2-プロパノール、ブタノール、ジアセトンアルコール、フルフリルアルコール、テトラヒドロフルフリルアルコール、エチレングリコール、ヘキシレングリコール、イソプロピルグリコールなどのアルコール類；酢酸メチルエステル、酢酸エチルエステル、酢酸ブチルなどのエステル類；ジエチルエーテル、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、プロピレングリコールモノメチルエーテルなどのエーテル類；アセトン、メチルエチルケトン、メチルイソブチルケトン、アセチルアセトン、アセト酢酸エステルなどのケトン類などが挙げられる。これらは単独で使用してもよく、また２種以上混合して使用してもよい。また、メチルセロソルブ、エチルセロソルブ、ブチルセロソルブ、トルエン、シクロヘキサノン、イソホロン等も用いることができる。
【００６０】
上記した金属酸化物微粒子(A)、必要に応じて用いる金属酸化物微粒子(B)、マトリックス形成成分および極性溶媒とからなる透明被膜形成用塗料をディップ法、スプレー法、スピナー法、ロールコート法、バーコート法、グラビア印刷法、マイクログラビア印刷法等の周知の方法で基材に塗布し、乾燥し、紫外線照射、加熱処理等常法によって硬化させることによって透明被膜を形成することができる。
【００６１】
透明被膜付基材
本発明に係る透明被膜付基材は、基材上に透明被膜が形成された透明被膜付基材であって、透明被膜が金属酸化物微粒子(A)とマトリックス成分とからなり、金属酸化物粒子(A)が透明被膜中であって基材の表面に層をなして偏在している。
【００６２】
基材
本発明に用いる基材としては、従来公知のものを特に制限なく使用することが可能であり、ガラス、ポリカーボネート、アクリル系樹脂、ポリエチレンテレフタレート（ＰＥＴ）、トリアセチルセルロース（ＴＡＣ）、シクロポリオレフィン等のプラスチックシート、プラスチックフィルム等、プラスチックパネル等があげられる。なかでも樹脂系基材を好適に用いることができる。また、このような基材上に、他の被膜が形成された被膜付基材を用いこともできる。
【００６３】
金属酸化物微粒子(A)
金属酸化物微粒子(A)としては前記した金属酸化物微粒子(A)と同様のものが用いられる
。透明被膜中の金属酸化物微粒子(A)の含有量（ＷPA）が０．２〜９０重量％、さらには
０．５〜８０重量％の範囲にあることが好ましい。
【００６４】
金属酸化物微粒子(A)の含有量（ＷPA）が少ない場合は、膜の下部に偏在しても粒子の
量が少ないために高屈折率、ハードコート性、基材との密着性、導電性等の粒子の有する特性に基づくハードコート性、帯電防止性能等の機能が充分発現できない場合がある。金属酸化物微粒子(A)の含有量（ＷPA）が多すぎても、実質的に金属酸化物微粒子(A)が全域にわたって存在し、本発明の２種以上の機能を有する透明被膜にならず、また基材との密着性が不充分となることがある。
【００６５】
本発明の透明被膜では、金属酸化物微粒子(A)は透明被膜中で下部に層をなして偏在し
ている。このような状態を図１に模式的に示した。
金属酸化物微粒子(B)
本発明の透明被膜付基材の透明被膜には、さらに金属酸化物微粒子(B)を含んでいても
よい。金属酸化物微粒子(B)は前記金属酸化物微粒子(A)からなる層の上部に分散している。
【００６６】
金属酸化物微粒子(B)としては前記した金属酸化物微粒子(B)と同様のものが用いられる。金属酸化物微粒子(B)を用いることで、かかる粒子(B)の低屈折率、導電性等に基づく効果、すなわち、反射防止性能、帯電防止性能等を、透明被膜に付与できる。
【００６７】
透明被膜中の金属酸化物微粒子(B)の含有量（ＷPB）は０．１〜４０重量％、さらには
０．２〜３０重量％の範囲にあることが好ましい。金属酸化物微粒子(B)の含有量（ＷPB
）が少ないと、膜の上部に偏在しても粒子の量が少ないため粒子の有する特性に基づく効果が充分に発現できない場合がある。金属酸化物微粒子(B)の含有量（ＷPB）が多すぎる
と、下部に配列している金属酸化物微粒子(A)と混合した状態となり、本発明の２種以上
の機能を有する透明被膜が得られない場合がある。
【００６８】
マトリックス成分
マトリックス成分としては、シリコーン系（ゾルゲル系）マトリックス成分、有機樹脂系マトリックス成分等が用いられる。
【００６９】
シリコーン系マトリックス成分としては前記式(5)の有機珪素化合物の加水分解・重縮
合物が用いられる。
また、有機樹脂系マトリックス成分としては、前記した有機系マトリックス形成成分があげられる。
【００７０】
本発明に用いるマトリックス成分は親水性マトリックス成分と疎水性マトリックス成分とからなることが好ましい。
親水性のシリコーン系（ゾルゲル系）マトリックス成分としては、前記式(3)で表され
る有機珪素化合物の加水分解重縮合物があげられ、疎水性のシリコーン系（ゾルゲル系）マトリックス成分としては、前記式(4)で表される有機珪素化合物の加水分解重縮合物が
あげられる。
【００７１】
また、親水性の有機樹脂系マトリックス成分としては、水酸基（ＯＨ基）、アミノ基、カルボキシル基、スルホ基等の親水性官能基を有する多官能(メタ)アクリル酸エステル樹脂が挙げられ、
疎水性の有機樹脂系マトリックス成分としては、ビニル基、ウレタン基、エポキシ基、（メタ）アクリロイル基、ＣＦ2基等の疎水性官能基を有する多官能(メタ)アクリル酸エス
テル樹脂が挙げられる。
【００７２】
親水性マトリックス成分の固形分としての含有量（ＷMA）と疎水性マトリックス成分の固形分としての含有量（ＷMB）との含有量の比（ＷMA）／（ＷMB）が０．０１〜１、さらには０．０５〜０．５の範囲にあることが好ましい。
【００７３】
前記（ＷMA）／（ＷMB）が小さい場合は、親水性マトリックス形成成分が少なく、実質的に疎水性マトリックス成分のみに近くなり、金属酸化物微粒子(A)（下部）と金属酸化
物微粒子(B)（上部）とを分離する効果が不充分となる。前記（ＷMA）／（ＷMB）が大き
すぎても、親水性マトリックス成分が多く表面電荷量の高い金属酸化物微粒子(A)が下層
に偏在しない場合がある。
【００７４】
透明被膜中のマトリックス成分の含有量（ＷMA）は、１０〜９９．８重量％、さらには２０〜９９．５重量％の範囲にあることが好ましい。マトリックス成分の含有量（ＷMA）が少ないと、膜中の粒子の割合が多すぎて実質的に膜中に金属酸化物微粒子が全域に亘って均一に分散した膜となり、本発明の２種以上の機能を有する膜が得られない場合がある。透明被膜中のマトリックス成分の含有量（ＷMA）が大きすぎると、逆に粒子の量が少ないため、粒子を添加した効果が不充分となる場合がある。
【００７５】
本発明に係る透明被膜の膜厚は、用途によっても異なるが概ね３０ｎｍ〜１２μｍ、さらには、７０ｎｍ〜１０μｍ、の範囲にあることが好ましい。透明被膜の膜厚が薄い場合には、実質的に２層に分離した透明被膜を形成することが困難であり、膜厚が厚すぎても、透明被膜にクラックを生じたり、プラスチック等の基材ではカーリング（湾曲あるいは反り）を生じる場合がある。
【００７６】
本発明に係る透明被膜付基材は、前記した透明被膜形成用塗料を基材上に塗布し、乾燥し、硬化させることによって製造することができる。
塗布方法としては、記塗料をディップ法、スプレー法、スピナー法、ロールコート法、バーコート法、グラビア印刷法、マイクログラビア印刷法等の周知の方法で基材に塗布乾燥し、熱硬化性樹脂の場合は硬化させた後、加熱処理を行い、紫外線硬化樹脂の場合は、紫外線４００ｍＪ／ｃｍ2程度で照射して硬化することによって形成することができる。
【００７７】
さらに、本発明の透明被膜付基材には、基材と前記透明被膜との間および／または透明被膜上に前記透明被膜と異なる他の被膜を設けることができる。他の被膜としては、従来公知のハードコート膜、高屈折率膜、導電性膜、低屈折率膜、アンチグレア膜、赤外線遮蔽膜、紫外線遮蔽膜であってもよく、本発明に係るハードコート機能を有する透明被膜、高屈折率の透明被膜、導電性を有する透明被膜等であってもよい。
【００７８】
[実施例]
以下、本発明を実施例により説明するが、本発明はこれら実施例に限定されるものではない。
[実施例1]
透明被膜形成用塗料(A-1)の調製
導電成分として、五酸化アンチモン微粒子分散ゾル（触媒化成工業（株）製：ELCOM V-4560、平均粒子径２０ｎｍ、濃度３０．５重量％、分散媒：イソプロパノ−ル  粒子屈折率１．６０）を用いた。このゾル100ｇにγ-メタアクリロオキシプロピルトリメトキシシラン０．９４ｇ（信越シリコ−ン株製 KBM-503 SiO2成分81.2％）を混合し超純水を10ｇ
添加し４０℃で５時間攪拌し表面処理した五酸化アンチモン微粒子分散ゾルを得た（固形分28.2％）。この表面処理した五酸化アンチモン微粒子分散ゾルの表面電荷量を測定したところ７８．５μｅｑ／ｇであった。この表面処理した五酸化アンチモン微粒子ゾル３．５５ｇとパーフルオロエチルアクリレート（共栄社化学(株)：FA-108）２ｇに光開始剤（
チバスペシャリティ(株)製イルガキュア１８４、ＩＰＡで溶解、固形分濃度１０％）０．４０ｇおよびイソプロパノ−ルとメチルイソブチルケトンの１／１（重量比）混合溶媒94.05ｇとを充分に混合して透明被膜形成用塗料(A-1)を調製した。
【００７９】
透明被膜付基材(A-1)の調製
透明被膜形成用塗料(A-1)をハードコート付きアクリル板（三菱レイヨン製 MR-200）にバーコーターで塗布し、７０℃で1分間乾燥した後、高圧水銀灯（８０Ｗ/cm）を1分間照
射して硬化させて透明被膜付基材(A-1)を調製した。このときの膜厚は220nmであった。透明被膜の一部を縦方向に垂直に切断し、断面を透過型電子顕微鏡によって観察したところ、下部に五酸化アンチモン微粒子が厚さ１２０ｎｍの層をなしており、上部はマトリックスのみで粒子の存在は認められなかった。
【００８０】
得られた透明被膜付基材(1)の表面抵抗値、全光線透過率、ヘーズ、波長５５０ｎｍの
光線の反射率を測定し、結果を表１に示す。
表面抵抗を表面抵抗計（三菱油化(株)製:LORESTA）で測定し、全光線透過率およびヘーズはヘーズメーター（日本電色(株)製：NDH2000）により、反射率は分光光度計（日本分
光社製：Ubest-55）により夫々測定した。
【００８１】
また、防眩性、密着性、鉛筆硬度を以下の方法および評価基準で評価し、結果を表に示した。
防眩性
ハードコート機能付き反透明被膜付基材（1）の防眩性を基材の裏面を黒スプレーで均
一に塗り、30Wの蛍光灯から2ｍはなれ蛍光灯の映り込みを目視に確認し防眩性を評価した。結果を表に示す。
【００８２】
蛍光灯が全く見えない          ：◎
蛍光灯がわずかに見える        ：○
蛍光灯は見えるが輪郭がぼける  ：△
蛍光灯がはっきり見える        ：×
密着性
ハードコート機能付き反射防止膜付基材（1）の表面にナイフで縦横１ｍｍの間隔で１
１本の平行な傷を付け１００個の升目を作り、これにセロハンテ−プを接着し、ついで、セロハンテ−プを剥離したときに被膜が剥離せず残存している升目の数を、以下の４段階に分類することにより密着性を評価した。結果を表１に示す。
【００８３】
残存升目の数１００個      ：◎
残存升目の数９０〜９９個  ：○
残存升目の数８５〜８９個  ：△
残存升目の数８４個以下    ：×
鉛筆硬度
ＪＩＳ−Ｋ−５４００に準じて鉛筆硬度試験器により測定した
【００８４】
[実施例２]
透明被膜形成用塗料(A-2)の調製
高屈折率粒子としてチタニア微粒子分散ゾル（触媒化成工業（株）製：OPTLAK 1137Z平均粒子径２０ｎｍ、濃度３０．５重量％、分散媒：メタノ−ル  粒子屈折率2.10）を用いた。このゾル100ｇにγ-アクリロオキシプロピルトリメトキシシラン０．９３ｇ（信越シリコ−ン株製 KBM-5103 SiO2成分81.9％）を混合し超純水を10ｇ添加し４０℃で５時間攪拌し表面処理したチタニア微粒子分散ゾルを得た（固形分28.2％）。この表面処理したチタニア微粒子分散ゾルの表面電荷量を測定したところ６５．５μｅｑ／ｇであった。
【００８５】
この表面処理したチタニア微粒子ゾル３．５５ｇとパーフルオロエチルアクリレート（共栄社化学(株)：FA-108）１．８ｇにジエチルアミノエチルメタクリレート（共栄社化学(株)：ライトエステルDE）０．２ｇ光開始剤（チバスペシャリティ(株)製イルガキュア１８４、ＩＰＡで溶解、固形分濃度１０％）０．４０ｇおよびイソプロパノ−ルとメチルイソブチルケトンの１／１（重量比）混合溶媒９４．０５ｇとを充分に混合して透明被膜形成用塗料(A-2)を調製した。
【００８６】
透明被膜付基材(A-2)の調製
透明被膜形成用塗料(A-2)をハードコート付きアクリル板（三菱レイヨン製 MR-200）にバ−コ−タ−で塗布し、７０℃で1分間乾燥した後、高圧水銀灯（８０Ｗ/cm）を1分間照
射して硬化させて透明被膜付基材(5)を調製した。このときの膜厚は230ｎｍであった。透明被膜の一部を縦方向に垂直に切断し、断面を透過型電子顕微鏡によって観察したところ、下部にチタニア微粒子が厚さ１１０ｎｍの層をなしており、上部はマトリックスのみで粒子の存在は認められなかった。
【００８７】
得られた透明被膜付基材(A-2)の表面抵抗値、全光線透過率、ヘーズ、波長５５０ｎｍ
の光線の反射率、防眩性、密着性、鉛筆硬度を測定し結果を表１に示した。
【００８８】
[実施例3]
透明被膜形成用塗料(A-3)の調製
低屈折率成分として、シリカ系中空微粒子分散ゾル（触媒化成工業（株）製：スルーリア１４２０、平均粒子径６０ｎｍ、濃度２０．５重量％、分散媒：イソプロパノ−ル  粒子屈折率１．３０）を用いた。このゾル100ｇにパーフルオロオクチルエチルトリエトキ
シシラン10ｇ（東レダウコーニング製 AY43-158E 100%）を混合し超純水を10ｇ添加し４
０℃で５時間攪拌し表面処理したシリカ系中空微粒子分散ゾルを得た（固形分19.3％）。この表面処理したシリカ系中空微粒子分散ゾルの表面電荷量を測定したところ８．３μｅｑ／ｇであった。帯電防止高屈折率成分としてATO微粒子分散ゾル（触媒化成工業（株）
製：ELCOM V-3501、平均粒子径8ｎｍ、濃度２０．５重量％、分散媒：エタノール  粒子
屈折率１．７５）を用いた。このゾル100ｇにγ-アクリロオキシプロピルトリメトキシシラン１．２６ｇ（信越シリコ−ン株製 KBM-5103 SiO2成分81.2％）を混合し超純水を10ｇ添加し４０℃で５時間攪拌し表面処理したATO微粒子分散ゾルを得た（固形分１９．３％
）。この表面処理したATO微粒子分散ゾルの表面電荷量を測定したところ５５．８μｅｑ
／ｇであった。この表面処理したシリカ系中空微粒子分散ゾル2.59ｇと表面処理したATO
微粒子分散ゾル５．１８ｇヘキサエリスリトールトリペンタアクリレート（日本化薬(株)：KAYARAD DPHA）１．５ｇに光開始剤（チバスペシャリティ(株)製イルガキュア１８４、ＩＰＡで溶解、固形分濃度１０％）０．４ｇおよびイソプロパノ−ルとメチルイソブチルケトンの１／１（重量比）混合溶媒９０．３３ｇとを充分に混合して透明被膜形成用塗料(A-3)を調製した。
【００８９】
透明被膜付基材(A-3)の調製
透明被膜形成用塗料(A-3)をハードコート付きアクリル板（三菱レイヨン製 MR-200）にバ−コ−タ−で塗布し、７０℃で1分間乾燥した後、高圧水銀灯（８０Ｗ/cm）を1分間照
射して硬化させて透明被膜付基材(5)を調製した。このときの膜厚は210nｍであった。透
明被膜の一部を縦方向に垂直に切断し、断面を透過型電子顕微鏡によって観察したところ、下部にATO微粒子が厚さ１１０ｎｍの層をなしており、上部はマトリックス中に分散し
たシリカ系中空微粒子の存在が認められた。
【００９０】
得られた透明被膜付基材(A-3)の表面抵抗値、全光線透過率、ヘ−ズ、波長５５０ｎｍ
の光線の反射率、防眩性、密着性、鉛筆硬度を測定し結果を表１に示した。
【００９１】
[実施例4]
透明被膜形成用塗料(A-4)の調製
低屈折率成分として、シリカ系中空微粒子分散ゾル（触媒化成工業（株）製：スルーリア１４２０、平均粒子径６０ｎｍ、濃度２０．５重量％、分散媒：イソプロパノ−ル  粒子屈折率１．３０）を用いた。このゾル100ｇにトリデシルメタクリレート10ｇ（共栄社
化学製 ライトエステルTD）を混合し５０℃で２４時間攪拌し表面処理したシリカ系中空
微粒子分散ゾルを得た（固形分27.7％）。この表面処理したシリカ系中空微粒子分散ゾルの表面電荷量を測定したところ５．３μｅｑ／ｇであった。帯電防止高屈折率成分として五酸化アンチモン微粒子分散ゾル（触媒化成工業（株）製：ELCOM V-4560、平均粒子径２０ｎｍ、濃度３０．５重量％、分散媒：イソプロパノ−ル  粒子屈折率１．６０）を用いた。イソプロパノールで20.5％に希釈したこのゾル100ｇにγ-グリシドキシプロピルトリメトキシシラン１．８８ｇ（東レダウコーニング製 AY43-026 SiO2成分86.8％）を混合し超純水を10ｇ添加し４０℃で５時間攪拌し表面処理した五酸化アンチモン微粒子分散ゾルを得た（固形分19.8％）。この表面処理した五酸化アンチモン微粒子分散ゾルの表面電荷量を測定したところ３５．３μｅｑ／ｇであった。この表面処理したシリカ系中空微粒子分散ゾル3.61ｇと表面処理した五酸化アンチモン微粒子分散ゾル75.75ｇヘキサエリスリ
トールトリペンタアクリレート（日本化薬(株)：KAYARAD DPHA）14ｇに光開始剤（チバスペシャリティ(株)製イルガキュア１８４、ＩＰＡで溶解、固形分濃度１０％）０．４ｇおよびイソプロパノ−ルとメチルイソブチルケトンの１／１（重量比）混合溶媒６．２４ｇとを充分に混合して透明被膜形成用塗料(A-4)を調製した。
【００９２】
透明被膜付基材(A-4)の調製
透明被膜形成用塗料(A-4)をＰＥＴフィルム（厚さ１００μｍ、屈折率１．６５、基材
透過率８８．０％  Ｈａｚｅ１．０％  反射率5.1％）にバ−コ−タ−で塗布し、７０℃
で1分間乾燥した後、高圧水銀灯（８０Ｗ/cm）を1分間照射して硬化させて透明被膜付基
材(7)を調製した。このときの膜厚は５μｍであった。透明被膜の一部を縦方向に垂直に
切断し、断面を透過型電子顕微鏡によって観察したところ、上部にマトリックス中に単分散したシリカ系中空微粒子が厚さ１５０ｎｍの層をなしており、下部は五酸化アンチモン微粒子層が存在していた。
【００９３】
得られた透明被膜付基材(A-4)の表面抵抗値、全光線透過率、ヘ−ズ、波長５５０ｎｍ
の光線の反射率、防眩性、密着性、鉛筆硬度を測定し結果を表１に示した。
【００９４】
[比較例1]
透明被膜形成用塗料(R-1)の調製
低屈折率成分として、シリカ系中空微粒子分散ゾル（触媒化成工業（株）製：スルーリア１４２０、平均粒子径６０ｎｍ、濃度２０．５重量％、分散媒：イソプロパノ−ル  粒子屈折率１．３０）を用いた。このゾル100ｇにビニルシラン32.69ｇ（信越化学製 ＫＢ
Ｅ−１００３ SiO2成分62.7％）を混合し超純水を10ｇ添加し４０℃で５時間攪拌し表面
処理したシリカ系中空微粒子分散ゾルを得た（固形分28.4％）。この表面処理したシリカ系中空微粒子分散ゾルの表面電荷量を測定したところ３．３μｅｑ／ｇであった。この表面処理したシリカ系中空微粒子分散ゾル１０．５４ｇとペンタエリスリトールトリアセテート（共栄社化学(株)：PE-3A）２７ｇに光開始剤（チバスペシャリティ(株)製イルガキ
ュア１８４、ＩＰＡで溶解、固形分濃度１０％）０．４２ｇおよびイソプロパノ−ルとメチルイソブチルケトンの１／１（重量比）混合溶媒６２．０４ｇとを充分に混合して透明被膜形成用塗料(R-1)を調製した。
【００９５】
透明被膜付基材(R-1)の調製
透明被膜形成用塗料(R-1)をＰＥＴフィルム（厚さ１００μｍ、屈折率１．６５、基材
透過率８８．０％  Ｈａｚｅ１．０％  反射率5.1％）にバ−コ−タ−で塗布し、７０℃
で1分間乾燥した後、高圧水銀灯（８０Ｗ/cm）を1分間照射して硬化させて透明被膜付基
材(R-1)を調製した。このときの膜厚は５μｍであった。透明被膜の一部を縦方向に垂直
に切断し、断面を透過型電子顕微鏡によって観察したところ、シリカ系中空微粒子が膜中に均一に単分散した形で存在していた。
得られた透明被膜付基材(R-1)の表面抵抗値、全光線透過率、ヘ−ズ、波長５５０ｎｍの
光線の反射率、防眩性、密着性、鉛筆硬度を測定し結果を表１に示した。
【００９６】
[比較例２]
透明被膜形成用塗料(R-2)の調製
電成分として、五酸化アンチモン微粒子分散ゾル（触媒化成工業（株）製：ELCOM V-4560、平均粒子径２０ｎｍ、濃度３０．５重量％、分散媒：イソプロパノ−ル  粒子屈折率１．６０）を用いた。このゾル100ｇにγ-メタアクリロオキシプロピルトリメトキシシラン３７．５７ｇ（信越シリコ−ン株製 KBM-503 SiO2成分81.2％）を混合し超純水を10ｇ
添加し４０℃で５時間攪拌し表面処理した五酸化アンチモン微粒子分散ゾルを得た（固形分42.1％）。この表面処理した五酸化アンチモン微粒子分散ゾルの表面電荷量を測定したところ５．５μｅｑ／ｇであった。この表面処理した五酸化アンチモン微粒子ゾル11.88
ｇとペンタエリスリトールヘキサアクリレート（共栄社化学(株)：ＤＰＥ-6Ａ）２２．５ｇ、と水酸基を有するアクリレート（共栄社化学(株)：ＭＭＨ−４０ プロピレングリコ
ールモノメチルエーテル分散  固形分40％）６．２５ｇに光開始剤（チバスプシャリティ(株)製イルガキュア１８４、ＩＰＡで溶解、固形分濃度１０％）０．４２ｇおよびイソプロパノ−ルとメチルイソブチルケトンの１／１（重量比）混合溶媒58．95ｇとを充分に混合して透明被膜形成用塗料(R-2)を調製した。
【００９７】
透明被膜付基材(R-2)の調製
透明被膜形成用塗料(R-2)をＰＥＴフィルム（厚さ１００μｍ、屈折率１．６５、基材
透過率８８．０％  Ｈａｚｅ１．０％  反射率5.1％）にバーコーターで塗布し、７０℃
で1分間乾燥した後、高圧水銀灯（８０Ｗ/cm）を1分間照射して硬化させて透明被膜付基
材(R-2-1)を調製した。このときの膜厚は５μｍであった。透明被膜の一部を縦方向に垂
直に切断し、断面を透過型電子顕微鏡によって観察したところ、五酸化アンチモン微粒子が膜中に均一に単分散した形で存在していた。
【００９８】
得られた透明被膜付基材(R-2-1)の表面抵抗値、全光線透過率、ヘーズ、波長５５０ｎ
ｍの光線の反射率、防眩性、密着性、鉛筆硬度を測定し結果を表１に示した。
【００９９】
[実施例5]
透明被膜形成用塗料(A-5)の調製
低屈折率成分として、シリカ系中空微粒子分散ゾル（触媒化成工業（株）製：スルーリア１４２０、平均粒子径６０nm、濃度２０．５重量％、分散媒：イソプロパノ−ル  粒子屈折率１．３０）を用いた。このゾル100ｇにパーフルオロオクチルエチルトリエトキシ
シラン1ｇ（東レダウコーニング製 AY43-158E 100%）を混合し超純水を10ｇ添加し４０℃で５時間攪拌し表面処理したシリカ系中空微粒子分散ゾルを得た（固形分18.8％）。この表面処理したシリカ系中空微粒子分散ゾルの表面電荷量を測定したところ２５．８μｅｑ／ｇであった。帯電防止高屈折率成分としてATO微粒子分散ゾル（触媒化成工業（株）製
：ELCOM V-3501、平均粒子径8ｎｍ、濃度２０．５重量％、分散媒：エタノール  粒子屈
折率１．７５）を用いた。このゾル100ｇにγ-アクリロオキシプロピルトリメトキシシラン２．５２ｇ（信越シリコ−ン株製 KBM-5103 SiO2成分81.2％）を混合し超純水を10ｇ添加し４０℃で５時間攪拌し表面処理したATO微粒子分散ゾルを得た（固形分２０．０％）
。この表面処理したATO微粒子分散ゾルの表面電荷量を測定したところ３８．８μｅｑ／
ｇであった。この表面処理したシリカ系中空微粒子分散ゾル2.66ｇと表面処理したATO微
粒子分散ゾル５．０ｇヘキサエリスリトールトリペンタアクリレート（日本化薬(株)：KAYARAD DPHA）１．５ｇに光開始剤（チバスペシャリティ(株)製イルガキュア１８４、ＩＰＡで溶解、固形分濃度１０％）０．４ｇおよびイソプロパノ−ルとメチルイソブチルケトンの１／１（重量比）混合溶媒９０．４４ｇとを充分に混合して透明被膜形成用塗料(A-5)を調製した。
【０１００】
透明被膜付基材(A-5)の調製
透明被膜形成用塗料(A-5)をハードコート付きアクリル板（三菱レイヨン製 MR-200）にバーコーターで塗布し、７０℃で1分間乾燥した後、高圧水銀灯（８０Ｗ/cm）を1分間照
射して硬化させて透明被膜付基材(A-5)を調製した。このときの膜厚は220nmであった。透明被膜の一部を縦方向に垂直に切断し、断面を透過型電子顕微鏡によって観察したところ、ATO微粒子とシリカ系中空微粒子が膜中に均一に単分散した形で存在していた。
【０１０１】
得られた透明被膜付基材(A-5)の表面抵抗値、全光線透過率、ヘ−ズ、波長５５０ｎｍ
の光線の反射率、防眩性、密着性、鉛筆硬度を測定し結果を表１に示した。
【０１０２】
【表１】
2008019358.tif 000003
【図面の簡単な説明】
【０１０３】
【図１】透明被膜中での疎水性金属酸化物微粒子(A)の偏在を示す模式図である。
【図１】
2008019358.tif 000004